(57)【特許請求の範囲】
【請求項１】
Ａ）６７．０〜９９．９５重量％の、一般式（１ａ）、（１ｂ）、（１ｃ）および（１ｄ）の構造単位からなる群から選択されるモノマー単位を含んでなる、１種以上のコポリカーボネート
【化１】
0006704913.tif 000041
［式中、
Ｒ１は、水素またはＣ１−Ｃ４−アルキルを表し、
Ｒ２は、Ｃ１−Ｃ４−アルキルを表し、
ｎは、０、１、２または３を表し、かつ
Ｒ３は、Ｃ１−Ｃ４−アルキル、アラルキルまたはアリールを表す。］または、６７．０〜９９．９５重量％の、１種以上の前記コポリカーボネートと一般式（２）の１種以上のモノマー単位を含んでなる少なくとも１種の追加ホモ−またはコポリカーボネートとのブレンド：
【化２】
0006704913.tif 000042
［式中、
Ｒ４は、Ｈ、直鎖状または分岐鎖状Ｃ１−Ｃ１０アルキルを表し、かつ
Ｒ５は、直鎖状または分岐鎖状Ｃ１−Ｃ１０アルキルを表す。］
ここで、存在していてもよい追加ホモ−またはコポリカーボネートは、式（１ａ）、（１ｂ）、（１ｃ）および（１ｄ）のモノマー単位を有さない；
Ｂ）０．０５〜３．０重量％の少なくとも１種の式（Ｉ）のジグリセロールエステル
【化３】
0006704913.tif 000043
［式中、
Ｒは、ＣＯＣｎＨ２ｎ＋１またはＣＯＲ’を表し、
Ｒ’は、分岐鎖状アルキル基または分岐鎖状もしくは非分岐鎖状アルケニル基であり、
ＣｎＨ２ｎ＋１は、脂肪族、飽和直鎖状アルキル基であり、かつｎは、６〜２４の整数を表す。］；および
Ｃ）場合により総量が最大３０．０重量％の１種以上の添加物質
を含んでなる組成物であって、前記ジグリセロールエステルが６〜３０個の炭素原子の鎖長を有する飽和または不飽和モノカルボン酸に由来する、組成物。
【請求項２】
前記ジグリセロールエステルが、カプリル酸、カプリン酸、ラウリン酸、ミリスチン酸、パルミチン酸、マルガリン酸、ステアリン酸、アラキジン酸、ベヘン酸、リグノセリン酸、パルミトレイン酸、ペトロセリン酸、オレイン酸、エライジン酸、リノール酸、リノレン酸、アラキドン酸、ティムノドン酸およびセルボン酸からなる群から選択されるカルボン酸に由来する、請求項１に記載の組成物。
【請求項３】
前記ジグリセロールエステルが６〜１２のＨＬＢ値を有する、請求項１または２に記載の組成物。
【請求項４】
ジグリセロールエステルの含量が０．１０〜２．０重量％である、請求項１〜３のいずれか一項に記載の組成物。
【請求項５】
コポリカーボネート中の式（１ａ）、（１ｂ）、（１ｃ）および（１ｄ）のモノマー単位の合計割合が、前記コポリカーボネート中のジフェノールモノマー単位の合計に対して０．１〜８８モル％である、請求項１〜４のいずれか一項に記載の組成物。
【請求項６】
少なくとも６０重量％の含量で、式（１ａ）、（１ｂ）、（１ｃ）および／または（１ｄ）のモノマー単位を含んでなる１種以上のコポリカーボネートを含んでなる、請求項１〜５のいずれか一項に記載の組成物。
【請求項７】
前記式（１ａ）、（１ｂ）、（１ｃ）および／または（１ｄ）のモノマー単位を含んでなるコポリカーボネートが、式（３）：
【化４】
0006704913.tif 000044
［式中、
Ｒ６およびＲ７は、互いに独立して、Ｈ、Ｃ１−Ｃ１８−アルキル−、Ｃ１−Ｃ１８−アルコキシ、ＣｌもしくはＢｒ等のハロゲン、またはそれぞれ置換されていてもよいアリールまたはアラルキルを表し、かつ
Ｙは、単結合、−ＳＯ２−、−ＣＯ−、−Ｏ−、−Ｓ−、Ｃ１−Ｃ６−アルキレンまたはＣ２−Ｃ５−アルキリデン、さらに、さらなる複素原子を含んでなる芳香環と融合していてもよいＣ６−Ｃ１２−アリーレンを表す。］
のモノマー単位をさらに含んでなる、請求項１〜６のいずれか一項に記載の組成物。
【請求項８】
前記コポリカーボネートが、一般式（１ａ’’）、（１ｂ’）、（１ｃ’）および／または（１ｄ’）の化合物に由来するモノマー単位と、一般式（３ｃ）の化合物に由来するモノマー単位とを組み合わせて含んでなる
【化５】
0006704913.tif 000045
［式中、Ｒ３は、メチルまたはフェニルである。］、
請求項１〜７のいずれか一項に記載の組成物。
【請求項９】
前記組成物が、成分Ａ）としてコポリカーボネートと、一般式（２）の１種以上のモノマー単位を含んでなる追加ホモ−またはコポリカーボネートとのブレンドを含んでなり、ここで、Ｒ４がＨを表し、かつＲ５が直鎖状または分岐鎖状Ｃ１−Ｃ６アルキルを表す、請求項１〜８のいずれか一項に記載の組成物。
【請求項１０】
前記組成物が、熱安定剤、離型剤および紫外線安定剤からなる群から選択される１種以上の添加剤を含んでなる、請求項１〜９のいずれか一項に記載の組成物。
【請求項１１】
前記組成物が、０．００２〜０．２重量％の熱安定剤、０．０１重量％〜１．００重量％の紫外線安定剤および０．０５重量％〜２．００重量％の離型剤を含んでなる、請求項１〜１０のいずれか一項に記載の組成物。
【請求項１２】
請求項１〜１１のいずれか一項に記載のコポリカーボネート組成物から得ることができるブレンド、成形品、押出物、フィルムもしくはフィルム積層体、または、請求項１〜１１のいずれか一項に記載のコポリカーボネート組成物から得ることができる共押出層を含んでなる成形品、押出物もしくはフィルム。
【請求項１３】
請求項１に記載のコポリカーボネートを含んでなる組成物または請求項１に記載の該コポリカーボネートと追加ホモ−またはコポリカーボネートとのブレンドの破断伸びを改善するため、および／または黄色指数を低減するための、少なくとも１種のジグリセロールエステルの使用。
【発明の詳細な説明】
【技術分野】
【０００１】
本発明は、改善したレオロジー特性および光学特性の両方を示す、ジグリセロールのカルボン酸エステルを含んでなるコポリカーボネート組成物、ブレンド(Blends)、成形品を製造するためのその使用およびそれから得られる成形品に関する。
【０００２】
コポリカーボネートは工業熱可塑性物質のグループに属する。それらは、照明用ハウジング材料として、電気および電子部門、ならびに特定の熱特性および機械特性が必要な用途（例えば、ヘアドライアー自動車部門、プラスチックカバー、反射体、ディフューザーまたは導光部品およびランプカバーまたはランプベゼルにおける用途）にて多目的な用途が見出されている。これらコポリカーボネートは、さらなる熱可塑性プラスチック材料用にブレンドパートナーとして使用してもよい。
【０００３】
これら組成物において、高いビカット（Vicat）温度（熱変形耐性）およびガラス転移温度等の良好な熱特性および機械特性が実際に常に必須である。しかしながら、高いガラス転移温度および熱変形耐性は同時に比較的高い溶融粘度をもたらし、このことにより例えば射出成形における加工に対して悪影響を及ぼす。
【０００４】
（コ）ポリカーボネート組成物／（コ）ＰＣブレンドの流動性は、低分子量化合物の添加により増加させることができる。しかしながら、この種の物質は同時に可塑剤としても働くため、ポリマーマトリックスの熱変形耐性およびガラス転移温度を低下させる。これにより材料の温度使用範囲が減少するため、このことは望ましくない。
【０００５】
ＤＥ  １０２００４０２０６７３には、エーテル／チオエーテル結合を有するビスフェノールに基づく改善した流動性を有するコポリカーボネートが記載されている。
【０００６】
ＤＥ  ３９１８４０６には、エラストマーまたはその他の熱可塑性物質との、特定のポリカーボネートに基づき光学データ保存手段用ブレンドおよび光学用途、具体的にはコンパクトディスク等の光学データ保存手段におけるその使用が開示されている。
【０００７】
ＥＰ  ０  ９５３  ６０５には、改善した流動特性を有する直鎖状ポリカーボネート組成物であって、環式オリゴカーボネートが、大量（例えば、０．５％〜４％）に添加され、かつ二軸押出機により２８５℃で直鎖状ＢＰＡポリカーボネートのマトリックス内で均一化されることを特徴とする、直鎖状ポリカーボネート組成物が記載されている。この過程で、流動性は、環式オリゴカーボネートの量が上昇するにつれ増加する。しかしながら同時にガラス転移温度およびそれ故の熱変形耐性の明白な低下がある。これは比較的高い熱変形耐性を有する（コ）ポリカーボネート組成物の工業用途において望ましくない。この短所は、ひいては費用のかかるコビスフェノールをより多くの量で使用することを通して補填しなければならない。
【０００８】
流動性を改善するための従来的方法は、所望の効果を達成するために、ＢＤＰ  （ビスフェノールＡジホスフェート）を１０重量％超の量で使用することである。しかしながら、これは熱変形耐性の非常に深刻な低減を引き起こす。
【０００９】
ジグリセロールエステルは、透明静電気防止組成物と関連して、例えば、ＪＰ２０１１１０８４３５  Ａ、ＪＰ２０１０１５０４５７  Ａ、ＪＰ２０１０１５０４５８  Ａにおいて言及されている。ＪＰ２００９２９２９６２  Ａには、エステルが少なくとも２０個の炭素原子を有する特定の態様が記載されている。ＪＰ２０１１２５６３５９  Ａには、ジグリセロールエステルを用いた、難燃性、紫外線安定性、静電気防止組成物が記載されている。  
【００１０】
従って本発明は、熱変形耐性が実質的に一定のままで改善した流動性を示す芳香族ポリカーボネート組成物を含んでなる組成物を見出すことが目的である。  
【００１１】
しかしながら、先行技術からは既定／規定(definierten)の熱変形耐性について（コ）ポリカーボネート組成物／ＰＣブレンドの流動性をどのように改善するか、当業者への示唆が一切提供されていない。具体的には、５重量％未満の濃度範囲において、レオロジー特性および光学特性に対する、ジグリセロールとのカルボン酸のエステルの効果に関する示唆がない。
【００１２】
驚くべきことに、特定の（高Ｔｇ）コポリカーボネート（成分Ａ；Ｔｇ：ガラス転移温度）と追加（コ）ポリカーボネート（成分Ｂ）からなる組成物は、ジグリセロールと一定量のカルボン酸のエステルが存在している場合、一貫して改善した流動性を示すことが見出された。熱変形耐性（ビカット温度）は、実質的に変化しないままである。
【００１３】
記載された新規の特性の組み合せは、射出成形／押出成分の機械的性能および熱性能について重要な基準(criterion)となる。本発明によるコポリカーボネート組成物から製造された射出成形品または押出品は、熱特性において劣化なく、有意に改善された流動特性を有する。
【００１４】
従って、本発明は下記を含んでなるコポリカーボネート組成物を提供する：
Ａ）６７．０〜９９．９５重量％の、一般式（１ａ）、（１ｂ）、（１ｃ）および（１ｄ）の構造単位からなる群から選択されるモノマー単位を含んでなる、少なくとも１種のコポリカーボネート
【化１】
0006704913.tif 000002
［式中、
Ｒ１は、水素またはＣ１−Ｃ４−アルキル、好ましくは水素を表し、
Ｒ２は、Ｃ１−Ｃ４−アルキル、好ましくはメチルを表し、  
ｎは、０、１、２または３、好ましくは３を表し、かつ
Ｒ３は、Ｃ１−Ｃ４−アルキル、アラルキルまたはアリール、好ましくはメチルまたはフェニル、非常に特に好ましくはメチルを表す。］
または、
６７．０〜９９．９５重量％の、１種以上の上記コポリカーボネートと一般式（２）の１種以上のモノマー単位とを含んでなる少なくとも１種の追加ホモ−またはコポリカーボネートとのブレンド：
【化２】
0006704913.tif 000003
［式中、  
Ｒ４は、Ｈ、直鎖状または分岐鎖状Ｃ１−Ｃ１０アルキル、好ましくは直鎖状または分岐鎖状Ｃ１−Ｃ６アルキル、特に好ましくは直鎖状または分岐鎖状Ｃ１−Ｃ４アルキル、非常に特に好ましくはＣ１−アルキル（メチル）を表し、かつ
Ｒ５は、直鎖状または分岐鎖状Ｃ１−Ｃ１０アルキル、好ましくは直鎖状または分岐鎖状Ｃ１−Ｃ６アルキル、特に好ましくは直鎖状または分岐鎖状Ｃ１−Ｃ４アルキル、非常に特に好ましくはＣ１−アルキル（メチル）を表す。］  
ここで存在していてもよい(gegebenenfalls vorhandene)追加ホモ−またはコポリカーボネートは、式（１ａ）、（１ｂ）、（１ｃ）および（１ｄ）のモノマー単位を有さない；  
Ｂ）０．０５〜３．０重量％の少なくとも１種のジグリセロールエステル；および
Ｃ）０〜３０．０重量％の１種以上の添加剤および／または充填剤。
【００１５】
定義
本発明の文脈において、Ｃ１−Ｃ４−アルキルは、例えば、メチル、エチル、ｎ−プロピル、イソ−プロピル、ｎ−ブチル、ｓｅｃ．−ブチル、ｔｅｒｔ．−ブチルを表し、さらにＣ１−Ｃ６−アルキルは、例えばｎ−ペンチル、１−メチルブチル、２−メチルブチル、３−メチルブチル、ネオ−ペンチル、１−エチルプロピル、シクロヘキシル、シクロペンチル、ｎ−ヘキシル、１，１−ジメチルプロピル、１，２−ジメチルプロピル、１，２−ジメチルプロピル、１−メチルペンチル、２−メチルペンチル、３−メチルペンチル、４−メチルペンチル、１，１−ジメチルブチル、１，２−ジメチルブチル、１，３−ジメチルブチル、２，２−ジメチルブチル、２，３−ジメチルブチル、３，３−ジメチルブチル、１−エチルブチル、２−エチルブチル、１，１，２−トリメチルプロピル、１，２，２−トリメチルプロピル、１−エチル−１−メチルプロピル、１−エチル−２−メチルプロピルまたは１−エチル−２−メチルプロピルを表し、さらにＣ１−Ｃ１０−アルキルは、例えばｎ−ヘプチルおよびｎ−オクチル、ピナシル、アダマンチル、異性体メチル類、ｎ−ノニル、ｎ−デシルを表し、さらにＣ１−Ｃ３４−アルキルは、例えばｎ−ドデシル、ｎ−トリデシル、ｎ−テトラデシル、ｎ−ヘキサデシルまたはｎ−オクタデシルを表す。対応のアルキル基、例えば、アラルキル／アルキルアリール基、アルキルフェニル基またはアルキルカルボニル基にも同一のことが当てはまる。対応するヒドロキシアルキル基またはアラルキル／アルキルアリール基におけるアルキレン基は、例えば、前述のアルキル基に対応するアルキレン基を表す。
【００１６】
アリールは、６〜３４個の骨格炭素原子を有する炭素環式の芳香族基を表す。アラルキル基としても知られるアリールアルキル基の芳香族部分に対しても、およびより複雑な基（例えば、アリールカルボニル基）のアリール構成要素に対しても同一のことが当てはまる。
【００１７】
Ｃ６−Ｃ３４−アリールの例は、フェニル、ｏ−、ｐ−、ｍ−トリル、ナフチル、フェナントレニル、アントラセニルおよびフルオレニルである。
【００１８】
アリールアルキルおよびアラルキルは、それぞれ独立して、上記に定義されたとおりの直鎖状、環式、分岐鎖状または非分岐鎖状アルキル基を表し、上記に定義されたとおりのアリール基によって、一置換、多置換または全置換されていてもよい。
【００１９】
上記の列挙は例示を目的とし、制限するものとみなされるべきではない。
【００２０】
本発明の文脈において、ｐｐｂおよびｐｐｍは、別の指示がない限り、重量による部数を意味すると理解される。
【００２１】
本発明の文脈において、別の指示がない限り、成分Ａ、ＢおよびＣの記載した重量％値は、組成物の総重量に対するものである。組成物は、成分Ａ、ＢおよびＣに加えてさらなる成分を含有してもよい。好ましい態様において、組成物は成分Ａ、Ｂおよび場合によりＣからなる。  
【００２２】
成分Ａ
本発明によるコポリカーボネート組成物は、成分Ａとして６７．０〜９９．９５重量％の、式（１ａ）、（１ｂ）、（１ｃ）および（１ｄ）の１種以上のモノマー単位を含んでなるコポリカーボネート、あるいは式（１ａ）、（１ｂ）、（１ｃ）および（１ｄ）の１種以上のモノマー単位を含んでなるコポリカーボネートと一般式（２）の１種以上のモノマー単位を含んでなる追加ホモ−またはコポリカーボネートとのブレンドを含んでなる。
【００２３】
成分Ａが組成物中に、それぞれの場合について組成物の総重量に対して７０．０〜９９．０重量％、好ましくは８０．０〜９９．０重量％および特に好ましくは８５．０〜９８．５重量％の含量で存在している。
【００２４】
好ましい態様において、一般式（１ａ）、（１ｂ）、（１ｃ）および（１ｄ）  の１種以上のモノマー単位を含んでなるコポリカーボネートの組成物中の含量は、少なくとも５０重量％、特に好ましくは少なくとも６０重量％、非常に特に好ましくは少なくとも７５重量％である。
【００２５】
一般式（１ａ）のモノマー単位は、一般式（１ａ'）の１種以上の対応するジフェノールによって導入される：
【化３】
0006704913.tif 000004
［式中、
Ｒ１は、水素またはＣ１−Ｃ４−アルキル、好ましくは水素を表し、  
Ｒ２は、Ｃ１−Ｃ４−アルキル、好ましくはメチルを表し、かつ
ｎは、０、１、２または３、好ましくは３を表す］。
【００２６】
本発明に従い使用される式（１ａ'）のジフェノールおよびホモポリカーボネート中でのその使用は、例えばＤＥ  ３９１８４０６において開示されている。
【００２７】
特に好ましいのは、式（１ａ''）を有する１，１−ビス−（４−ヒドロキシフェニル）−３，３，５−トリメチルシクロヘキサン（ビスフェノールＴＭＣ）  である。
【化４】
0006704913.tif 000005
【００２８】
一般式（１ｂ）、（１ｃ）および（１ｄ）のモノマー単位は、一般式（１ｂ'）、（１ｃ'）および（１ｄ'）の１種以上の対応するジフェノールによって導入される：
【化５】
0006704913.tif 000006
［式中、
Ｒ３は、Ｃ１−Ｃ４−アルキル、アラルキルまたはアリール、好ましくはメチルまたはフェニル、非常に特に好ましくはメチルを表す］。
【００２９】
式（１ａ）、（１ｂ）、（１ｃ）および（１ｄ）の１種以上のモノマー単位に加え、成分Ａのコポリカーボネートは、式（３）の１種以上のモノマー単位を含んでいてもよい：
【化６】
0006704913.tif 000007
［式中、  
Ｒ６およびＲ７は、互いに独立してＨ、Ｃ１−Ｃ１８−アルキル−、Ｃ１−Ｃ１８−アルコキシ、ＣｌもしくはＢｒ等のハロゲン、またはそれぞれ置換されていてもよい（gegebenenfalls substituiertes）アリールもしくはアラルキル、好ましくはＨまたはＣ１−Ｃ１２−アルキル、特に好ましくはＨまたはＣ１−Ｃ８−アルキル、および非常に特に好ましくはＨまたはメチルを表し、かつ  
Ｙは、単結合、−ＳＯ２−、−ＣＯ−、−Ｏ−、−Ｓ−、Ｃ１−Ｃ６−アルキレンまたはＣ２−Ｃ５−アルキリデン、さらに、さらなる複素原子を含んでなる芳香環と結合していてもよいＣ６−Ｃ１２−アリーレンを表す］。  
【００３０】
一般式（３）のモノマー単位は、一般式（３ａ）の１種以上の対応するジフェノールによって導入される：
【化７】
0006704913.tif 000008
［式中、
Ｒ６、Ｒ７およびＹはそれぞれ式（３）に関係する上記の意味を有する］。  
【００３１】
式（１ａ'）、（１ｂ'）、（１ｃ'）および（１ｄ'）のジフェノールに加えて使用し得る式（３ａ）のジフェノール類の例として、ハイドロキノン、レゾルシノール、ジヒドロキシビフェニル、ビス−（ヒドロキシフェニル）−アルカン、ビス−（ヒドロキシフェニル）−スルフィド、ビス−（ヒドロキシフェニル）エーテル、ビス−（ヒドロキシフェニル）−ケトン、ビス−（ヒドロキシフェニル）−スルホン、ビス−（ヒドロキシフェニル）−スルホキシド、α，α'−ビス−（ヒドロキシフェニル）−ジイソプロピルベンゼンならびにそれらの環アルキル化化合物および環ハロゲン化化合物、同様にα，ω−ビス−（ヒドロキシフェニル）−ポリシロキサンが挙げられる。
【００３２】
式（３ａ）の好ましいジフェノール類は、例えば、４，４'−ジヒドロキシビフェニル（ＤＯＤ）、４，４'−ジヒドロキシビフェニルエーテル（ＤＯＤエーテル）、２，２−ビス−（４−ヒドロキシフェニル）−プロパン（ビスフェノール  Ａ）、２，４−ビス−（４−ヒドロキシフェニル）−２−メチルブタン、１，１−ビス−（４−ヒドロキシフェニル）−１−フェニルエタン、１，１−ビス［２−（４−ヒドロキシフェニル）−２−プロピル］−ベンゼン、１，３−ビス［２−（４−ヒドロキシフェニル）−２−プロピル］−ベンゼン（ビスフェノールＭ）、２，２−ビス−（３−メチル−４−ヒドロキシフェニル）−プロパン、２，２−ビス−（３−クロロ−４−ヒドロキシフェニル）−プロパン、ビス−（３，５−ジメチル−４−ヒドロキシフェニル）−メタン、２，２−ビス−（３，５−ジメチル−４−ヒドロキシフェニル）−プロパン、ビス−（３，５−ジメチル−４−ヒドロキシフェニル）−スルホン、２，４−ビス−（３，５−ジメチル−４−ヒドロキシフェニル）−２−メチルブタン、２，２−ビス−（３，５−ジクロロ−４−ヒドロキシフェニル）−プロパンおよび２，２−ビス−（３，５−ジブロモ−４−ヒドロキシフェニル）−プロパンである。
【００３３】
特に好ましいジフェノール類は、例えば、２，２−ビス−（４−ヒドロキシフェニル）−プロパン（ビスフェノールＡ）、４，４'−ジヒドロキシビフェニル（ＤＯＤ）、４，４'−ジヒドロキシビフェニルエーテル（ＤＯＤエーテル）、１，３−ビス［２−（４−ヒドロキシフェニル）−２−プロピル］−ベンゼン  （ビスフェノールＭ）、２，２−ビス−（３，５−ジメチル−４−ヒドロキシフェニル）−プロパン、１，１−ビス−（４−ヒドロキシフェニル）−１−フェニルエタン、２，２−ビス−（３，５−ジクロロ−４−ヒドロキシフェニル）−プロパンおよび２，２−ビス−（３，５−ジブロモ−４−ヒドロキシフェニル）−プロパンである。
【００３４】
非常に特に好ましいのは一般式（３ｂ）の化合物である。
【化８】
0006704913.tif 000009
［式中、
Ｒ８は、Ｈ、直鎖状または分岐鎖状Ｃ１−Ｃ１０−アルキル、好ましくは直鎖状または分岐鎖状Ｃ１−Ｃ６−アルキル、特に好ましくは直鎖状または分岐鎖状Ｃ１−Ｃ４−アルキル、非常に特に好ましくはＨまたはＣ１−アルキル（メチル）を表し、かつ
Ｒ９は、直鎖状または分岐鎖状Ｃ１−Ｃ１０−アルキル、好ましくは直鎖状または分岐鎖状Ｃ１−Ｃ６−アルキル、特に好ましくは直鎖状または分岐鎖状Ｃ１−Ｃ４−アルキル、非常に特に好ましくはＣ１−アルキル（メチル）を表す。］
【００３５】
ここでは具体的にジフェノール類（３ｃ）が非常に特に好ましい。
【化９】
0006704913.tif 000010
【００３６】
一般式（３ａ）のジフェノール類は、単独でまたはさもなければそれぞれとの混合物のいずれかで使用し得る。ジフェノールは、文献から公知であり、または文献の方法により製造可能である（例えば、H. J. Buysch et al., Ullmann's Encyclopedia of Industrial Chemistry, VCH, New York 1991, 5. Ed., Vol. 19, p. 348を参照のこと）。
【００３７】
コポリカーボネート中の、式（１ａ）、（１ｂ）、（１ｃ）および（１ｄ）のモノマー単位の総割合は、好ましくは０．１〜８８モル％、特に好ましくは  １〜８６モル％、非常に特に好ましくは５−８４モル％かつ具体的には１０  〜８２モル％（使用したジフェノールのモルの合計に対して）である。
【００３８】
本発明による組成物の好ましい態様において、成分Ａのコポリカーボネートのジフェノキシド単位は、上記式（１ａ''）および（３ａ）の一般構造を有するモノマーに由来する。
【００３９】
本発明による組成物の別の好ましい態様において、成分Ａのコポリカーボネートのジフェノキシド単位は、上記式（３ａ）および（１ｂ'）、（１ｃ'）および／または（１ｄ'）の一般構造を有するモノマーに由来する。
【００４０】
コポリカーボネート組成物のコポリカーボネート成分は、ブロックおよびランダムコポリカーボネートとして存在していてもよい。ランダムコポリカーボネートが特に好ましい。
【００４１】
コポリカーボネートにおけるジフェノキシドモノマー単位の数の比(das Verhaltnis der Haufigkeit)は、使用したジフェノールのモル比から計算される。
【００４２】
成分Ａにおける存在していてもよいホモ−またはコポリカーボネートは、一般式（２）のモノマー単位を含んでなる。上記単位は、一般式（２ａ）のジフェノールによって導入される：
【化１０】
0006704913.tif 000011
［式中、
Ｒ４は、Ｈ、直鎖状または分岐鎖状Ｃ１−Ｃ１０−アルキル、好ましくは直鎖状または分岐鎖状Ｃ１−Ｃ６−アルキル、特に好ましくは直鎖状または分岐鎖状Ｃ１−Ｃ４−アルキル、非常に特に好ましくはＨまたはＣ１−アルキル（メチル）を表し、かつ
Ｒ５は、直鎖状または分岐鎖状Ｃ１−Ｃ１０−アルキル、好ましくは直鎖状または分岐鎖状Ｃ１−Ｃ６−アルキル、特に好ましくは直鎖状または分岐鎖状Ｃ１−Ｃ４−アルキル、非常に特に好ましくはＣ１−アルキル（メチル）を表す］。
【００４３】
ここでは具体的にジフェノール（３ｃ）が非常に特に好ましい。
【化１１】
0006704913.tif 000012
【００４４】
一般式（２）の１種以上のモノマー単位に加えて、成分Ａについて上記で記載された式（３）の１種以上のモノマー単位が存在してもよい。
【００４５】
ブレンドが成分Ａとして存在していることを条件に、当該ブレンドは、ビスフェノールＡに基づいたホモポリカーボネートを含んでなることが好ましい。
【００４６】
製造方法
本発明による組成物中に成分Ａとして好ましくは使用された、（コ）ポリエステルカーボネートを含む、ホモ−またはコポリカーボネート（以下において（コ）ポリカーボネートとも総称する）の好ましい製造方法は、界面法およびメルトエステル交換反応法である。
【００４７】
界面法により高分子量の（コ）ポリカーボネートを得るためには、ジフェノールのアルカリ塩を、二相混合物中でホスゲンと反応させる。分子量は、連鎖停止剤として作用するモノフェノール（例えば、フェノール、ｔｅｒｔ．−ブチルフェノールまたはクミルフェノール、特に好ましくはフェノール、ｔｅｒｔ．−ブチルフェノール）の量により制御され得る。これら反応により、実際的に全く直鎖状のみのポリマーが形成される。これは、末端基分析により確認し得る。いわゆる分岐形成剤の意図的な使用を通して、一般にポリ水酸化化合物、分岐鎖状ポリカーボネートも得られる。
【００４８】
分岐形成剤として使用可能なものは、少量の、使用したジフェノールのモルに対して、好ましくは０．０５〜５モル％、特に好ましくは０．１−３モル％、非常に特に好ましくは０．１−２モル％の量の三官能性化合物、例えば、イサチンビスクレゾール（ＩＢＣ）またはフロログルシン、４，６−ジメチル−２，４，６−トリ−（４−ヒドロキシフェニル）−ヘプト−２−エン；４，６−ジメチル−２，４，６−トリ−（４−ヒドロキシフェニル）−ヘプタン；１，３，５−トリ−（４−ヒドロキシフェニル）−ベンゼン；１，１，１−トリ−（４−ヒドロキシフェニル）−エタン（ＴＨＰＥ）；トリ−（４−ヒドロキシフェニル）−フェニルメタン；２，２−ビス−［４，４−ビス−（４−ヒドロキシフェニル）−シクロヘキシル］−プロパン；２，４−ビス−（４−ヒドロキシフェニル−イソプロピル）−フェノール；２，６−ビス−（２−ヒドロキシ−５'−メチル−ベンジル）−４−メチルフェノール；２−（４−ヒドロキシフェニル）−２−（２，４−ジヒドロキシフェニル）−プロパン；ヘキサ−（４−（４−ヒドロキシフェニル−イソプロピル）−フェニル）オルソテレフタレート；テトラ−（４−ヒドロキシフェニル）−メタン；テトラ−（４−（４−ヒドロキシフェニル−イソプロピル）−フェノキシ）−メタン；α，α'，α''−トリス−（４−ヒドロキシフェニル）−１，３，５−トリイソプロピルベンゼン；２，４−ジヒドロキシ安息香酸；トリメシン酸；塩化シアヌル；３，３−ビス−（３−メチル−４−ヒドロキシフェニル）−２−オキソ−２，３−ジヒドロインドール；１，４−ビス−（４'，４''−ジヒドロキシトリフェニル）−メチル）−ベンゼンおよび具体的には１，１，１−トリ−（４−ヒドロキシフェニル）−エタン（ＴＨＰＥ）およびビス−（３−メチル−４−ヒドロキシフェニル）−２−オキソ−２，３−ジヒドロインドールである。イサチンビスクレゾール、同様に１，１，１−トリ−（４−ヒドロキシフェニル）−エタン（ＴＨＰＥ）およびビス−（３−メチル−４−ヒドロキシフェニル）−２−オキソ−２，３−ジヒドロインドールを分岐形成剤として使用することが好ましい。
【００４９】
これら分岐形成剤を使用することで、分岐構造がもたらされる。結果として得られる長鎖状分岐は、通常得られたポリカーボネートのレオロジー特性につながり、それは直鎖状タイプと比べて構造的粘度を表す。
【００５０】
使用する連鎖停止剤の量は、各場合に使用したジフェノールに対して、好ましくは０．５モル％〜１０モル％、好ましくは１モル％〜８モル％、特に好ましくは２モル％〜６モル％である。連鎖停止剤の添加は、ホスゲン化の前、間または後に、好ましくは塩化メチレンおよびクロロベンゼンの溶媒混合物（８−１５重量％）中で溶液として達成してもよい。  
【００５１】
メルトエステル交換反応法により高分子量（コ）ポリカーボネートを得るためには、アルカリ金属塩、アンモニウム化合物またはホスホニウム化合物等の触媒の存在下で、ジフェノールをメルト中で(in der Schmelze umgesetzt)炭酸ジエステル、通常は炭酸ジフェニルと反応させる。
【００５２】
メルトエステル交換反応法は、例えば、Encyclopedia of Polymer Science, Vol. 10 (1969), Chemistry and Physics of Polycarbonates, Polymer Reviews, H. Schnell, Vol. 9, John Wiley and Sons, Inc. (1964) において、およびＤＥ−Ｃ  １０  ３１  ５１２において記載されている。
【００５３】
メルトエステル交換反応法において、式（２ａ）および場合により（１ａ）のジフェノール類は、好適な触媒および場合によりメルト中のさらなる添加物質を用いて、炭酸ジエステル類とエステル交換される。  
【００５４】
本発明の目的のための炭酸ジエステル類は、式（４）および（５）のものであり、
【化１２】
0006704913.tif 000013
【化１３】
0006704913.tif 000014
［式中、  
Ｒ、Ｒ'およびＲ''は、
互いに独立してＨ、分岐していてもよいＣ１−Ｃ３４−アルキル／シクロアルキル、Ｃ７−Ｃ３４−アルカリールまたはＣ６−Ｃ３４−アリールを表してもよい。］
例えば、
炭酸ジフェニル、炭酸ブチルフェニルフェニル、炭酸ジ（ブチルフェニル）、炭酸イソブチルフェニルフェニル、炭酸ジ（イソブチルフェニル）、炭酸ｔｅｒｔ−ブチルフェニル  フェニル、炭酸ジ（ｔｅｒｔ−ブチルフェニル）、炭酸ｎ−ペンチルフェニル  フェニル、炭酸ジ（ｎ−ペンチルフェニル）、炭酸ｎ−ヘキシルフェニル  フェニル、炭酸ジ（ｎ−ヘキシルフェニル）、炭酸シクロヘキシルフェニル  フェニル、炭酸ジ（シクロヘキシルフェニル）、炭酸フェニルフェノール  フェニル、炭酸ジ（フェニルフェノール）、炭酸イソオクチルフェニル  フェニル、炭酸ジ（イソオクチルフェニル）、炭酸ｎ−ノニルフェニル  フェニル、炭酸ジ（ｎ−ノニルフェニル）、炭酸クミルフェニル  フェニル、炭酸ジ（クミルフェニル）、炭酸ナフチルフェニル  フェニル、炭酸ジ（ナフチルフェニル）、炭酸ジ−ｔｅｒｔ−ブチルフェニル  フェニル、炭酸ジ（ジ−ｔｅｒｔ−ブチルフェニル）、炭酸ジクミルフェニル  フェニル、炭酸ジ（ジクミルフェニル）、炭酸４−フェノキシフェニル  フェニル、炭酸ジ（４−フェノキシフェニル）、炭酸３−ペンタデシルフェニル  フェニル、炭酸ジ−（３−ペンタデシルフェニル）、炭酸トリチルフェニル  フェニル、炭酸ジ（トリチルフェニル）、
好ましくは、炭酸ジフェニル、炭酸ｔｅｒｔ−ブチルフェニル  フェニル、炭酸ジ−（ｔｅｒｔ−ブチルフェニル）、炭酸フェニルフェノール  フェニル、炭酸ジ（フェニルフェノール）、炭酸クミルフェニル  フェニル、炭酸ジ（クミルフェニル）、特に好ましくは炭酸ジフェニルである。
【００５５】
記載した炭酸ジエステルの混合物を使用してもよい。
【００５６】
炭酸エステルの割合は、１種以上のジフェノール類に対して、１００〜１３０モル％、好ましくは１０３〜１２０モル％、特に好ましくは１０３〜１０９モル％である。
【００５７】
記載した文献において記載されているように、メルトエステル交換反応法において、アルカリ金属およびアルカリ土類金属水酸化物および酸化物等の塩基性触媒、同様に以下でオニウム塩と称されるアンモニウム塩またはホスホニウム塩も触媒として使用される。オニウム塩、特に好ましくはホスホニウム塩を使用することが好ましい。本発明の目的のため、ホスホニウム塩は次の一般式（６）を有するものである。
【化１４】
0006704913.tif 000015
［式中、
Ｒ９−１２は、同一または異なるＣ１−Ｃ１０−アルキル、Ｃ６−Ｃ１０−アリール、Ｃ７−Ｃ１０−アラルキルまたはＣ５−Ｃ６−シクロアルキル、好ましくはメチルまたはＣ６−Ｃ１４−アリール、特に好ましくはメチルまたはフェニルであってもよく、かつ  
Ｘ'−は、水酸化物、硫酸塩、硫酸水素塩、水素炭酸塩、炭酸塩等のアニオン、ハリド、好ましくは塩化物、または式ＯＲ１７のアルコキシドであってもよく、ここで式中Ｒ１７は、Ｃ６−Ｃ１４−アリールまたはＣ７−Ｃ１２−アラルキル、好ましくはフェニルであってもよい。］  
【００５８】
好ましい触媒は、塩化テトラフェニルホスホニウム、水酸化テトラフェニルホスホニウム、テトラフェニルホスホニウムフェノキシド、特に好ましくはテトラフェニルホスホニウムフェノキシドである。
【００５９】
触媒は、ジフェノール１モルに対して、１０−８〜１０−３モルの量で、特に好ましくは１０−７  〜１０−４モルの量で使用することが好ましい。
【００６０】
重合速度を増大させるために、さらなる触媒を単独または場合によりオニウム塩に加えて使用してもよい。これらは、アルカリ金属およびアルカリ土類金属の塩が挙げられ、例えば、リチウム、ナトリウムおよびカルシウムの水酸化物、アルコキシドおよびアリールオキシド、好ましくは、ナトリウムの水酸化物、アルコキシド塩またはアリールオキシド塩である。水酸化ナトリウムおよびナトリウムフェノキシドが最も好ましい。各場合において共触媒の量は、ナトリウムと計算して、１〜２００ｐｐｂ、好ましくは５〜１５０ｐｐｂおよび最も好ましくは１０〜１２５ｐｐｂの範囲であってもよい。
【００６１】
計測の間に有害な一極集中を避けるために、触媒の添加は溶液中で達成する。溶媒は、システムおよび工程に固有な化合物、例えば、ジフェノール、炭酸ジエステルまたはモノヒドロキシアリールの化合物である。特に好ましいのは、モノヒドロキシアリール化合物であり、その理由は、ジフェノール類および炭酸ジエステル類は、ほんの軽く上昇した温度でさえも、特に触媒の作用下にて、すぐに変質および分解を受けることは当業者にとって見慣れたことであるからである。これはポリカーボネート品質に悪影響を与える。ポリカーボネート製造のための工業的に最も重要なエステル交換反応法において、好ましい化合物はフェノールである。フェノールは、製造の間、好ましく使用したテトラフェニルホスホニウムフェノキシド触媒がフェノールとともに共結晶として分離されるため、同様に魅力的な選択肢である。
【００６２】
エステル交換反応法による、本発明による組成物中に存在する（コ）ポリカーボネートの製造方法は、不連続的またはさもなければ連続的であり得る。一度、式（２ａ）および場合により（１ａ）のジフェノール類ならびに炭酸ジエステル類が、メルトとして存在すると、場合によりさらなる化合物とともに、触媒の存在下で反応が開始する。転換／分子量は、所望の最終状態が達成されるまで排除されるモノヒドロキシアリール化合物を除去することにより、好適な機器および装置内で上昇する温度および低下する圧力とともに増加する。ジフェノール対炭酸ジエステルの比の選択、ならびに炭酸ジエステルおよび任意の添加化合物（例えば、より高い沸点のモノヒドロキシアリール化合物）の蒸気を経由した損失率（当該損失率は、ポリカーボネート製造のための手順／プラントの選択を通じて発生する）は、末端基を、その特性および濃度の観点から決定するものである。
【００６３】
手順を実行するプラントおよび方法の様式に関して制限または制約はない。
さらに、ジフェノールと炭酸ジエステル、および任意のその他の添加した反応物との間のメルトエステル交換反応を実行するための温度、圧力、使用触媒に関して、特定の制限および制約はない。任意の条件が可能であるが、ただし、選択された温度、圧力および触媒が、排除されたモノヒドロキシアリール化合物の見合った素早い除去を伴うメルトエステル交換を可能とすることが条件である。
【００６４】
全体の方法にかかる温度は、１５ｂａｒ絶対圧〜０．０１ｂａｒ絶対圧にて、概して１８０〜３３０℃である。
【００６５】
通常選択されるのは、製品品質に有利であるため、連続的手順である。
【００６６】
好ましくは、ポリカーボネートを製造する連続方法は、１種以上のジフェノール類が、形成されたモノヒドロキシアリール化合物を除去していない、予備縮合前に触媒を用いて炭酸ジエステルおよび添加された任意の他の反応物を有していくつかの反応蒸発段階において存在し、それから段階的に上昇する温度および段階的に下降する圧力を辿り、分子量が増加することを特徴とする。
【００６７】
個別の反応蒸発段階に対して好適な機器、装置および反応器は、選択された温度および圧力で必要な滞留時間を提供する、工程順序、熱交換器、フラッシュ装置、分離器、カラム、蒸発器、撹拌容器および反応器または他の購入可能な装置に従う。選択された機器は、必要な熱の入力を可能とし、かつ連続的に増大する溶融粘度に耐えることができるように構築されていなければならない。
【００６８】
全ての機器は、ポンプ、配管およびバルブによって互いに接続されている。不必要な延長された滞留時間を回避するために、全ての機器間の配管は、当然、可能な限り短くなければならず、導管の曲率は可能な限り低く保つべきである。同時に、外的、即ち、化学プラントの組立品に対する技術的、境界条件および要件、を観察すべきである。
【００６９】
好ましい連続工程により方法を実行するために、共反応物を一緒に溶融することができ、またはさもなければ、固体ジフェノールを炭酸ジエステル中に溶解することができ、または固体炭酸ジエステルをジフェノールのメルト中に溶解することができ、あるいは両方の原料を、好ましくはそれらの製造から直接、融解された形態に組み合わせることができる。原料の個別のメルトの滞留時間、特にジフェノールの滞留時間、は可能な限り短くなるように調節される。対照的に、メルト混合物は、個別の原料と比較した原料混合物の低下した融点を理由に、品質を損なうことなく、対応する低い温度でより長い期間留まることができる。
【００７０】
その後、好ましくはフェノール中に溶解した触媒を混入し、メルトを反応温度まで加熱する。２，２−ビス（４−ヒドロキシフェニル）プロパンおよび炭酸ジフェニルからポリカーボネートを製造する産業的に重要な工程の開始において、温度は１８０〜２２０℃、好ましくは１９０〜２１０℃、非常に特に好ましくは１９０℃である。１５〜９０分、好ましくは３０〜６０分の滞留時間の過程にわたって、反応平衡は、形成されたヒドロキシアリール化合物を差し引くことなく構築される。反応は、大気圧、また産業的理由で上昇した圧力、でも行うことができる。産業的プラントにおける好ましい圧力は、２〜１５ｂａｒ（絶対圧）である。
【００７１】
メルト混合物を、１００〜４００ｍｂａｒ、好ましくは１５０〜３００ｍｂａｒに設定した圧力で第一真空チャンバ内に展開し、次いで、好適な機器中で同一の圧力で、加熱し直ちに流入温度に戻した。膨張作業において、生成されたヒドロキシアリール化合物を、依然として存在しているモノマーと一緒に蒸発させた。場合によりポンプ式循環が備わった塔底貯蓄槽内での５〜３０分の滞留時間後、  同一圧力および同一温度にて、反応混合物を、５０〜２００ｍｂａｒ、好ましくは８０〜１５０ｍｂａｒの圧力に設定した第二真空チャンバ内へ展開し、その後すぐに好適な機器中で同一圧力にて１９０℃〜２５０℃、好ましくは２１０℃〜２４０℃、特に好ましくは  ２１０℃〜２３０℃の温度に加熱した。ここでも、生成されたヒドロキシアリール化合物を依然として存在しているモノマーと一緒に蒸発させた。場合によりポンプ式循環が備わった塔底貯蓄槽内での５〜３０分の滞留時間後、同一圧力および同一温度にて、反応混合物を、３０〜１５０ｍｂａｒ、好ましくは５０〜１２０ｍｂａｒの圧力に設定した第三真空チャンバ内へ展開し、その後すぐに好適な機器中で同一圧力にて２２０℃〜２８０℃、好ましくは２４０℃〜２７０℃、特に好ましくは２４０℃〜２６０℃の温度に加熱した。ここでも、生成されたヒドロキシアリール化合物を依然として存在しているモノマーと一緒に蒸発させた。場合によりポンプ式循環が備わった塔底貯蓄槽内での５〜２０分の滞留時間後、同一圧力および同一温度にて、反応混合物を、５〜１００ｍｂａｒ、好ましくは１５〜１００ｍｂａｒ、特に好ましくは  ２０〜８０  ｍｂａｒの圧力に設定したさらなる真空チャンバ内へ展開し、その後すぐに好適な機器中で同一圧力にて２５０℃〜３００℃、好ましくは２６０℃〜２９０℃、特に好ましくは２６０  ｔｏ  ２８０℃の温度に加熱した。ここでも、生成されたヒドロキシアリール化合物を依然として存在しているモノマーと一緒に蒸発させた。
【００７２】
これらの段階数は、例証目的としてここでは４つであり、２〜６つの間で変動してもよい。匹敵する結果を得るために、段階数が変更された場合、温度および圧力は適切に調節されるべきである。これら段階で達成したオリゴマーカーボネートの相対粘度は、１．０４〜１．２０の間、好ましくは１．０５〜１．１５の間、特に好ましくは１．０６〜１．１０の間である。
【００７３】
最終フラッシュ／蒸発段階と同一圧力および同一温度で、場合によりポンプ式循環が備わった塔底貯蓄槽内での滞留時間５〜２０分の後、このように得られたオリゴカーボネートは、ディスク反応器またはケージ反応器へ運ばれ、３０〜９０分、好ましくは３０〜６０分の滞留時間で、２５０℃〜３１０℃、好ましくは２５０℃〜２９０℃、特に好ましくは２５０℃〜２８０℃で、１〜１５ｍｂａｒ、好ましくは２〜１０ｍｂａｒの圧力で、さらなる縮合を受ける。製品は、１．１２〜１．２８、好ましくは１．１３〜１．２６、特に好ましくは１．１３〜１．２４の相対粘度を達成する。
【００７４】
この反応器から出るメルトを、さらなるディスク反応器またはケージ反応器中で、所望する最終粘度または最終分子量に到達させる。温度は、２７０℃〜３３０℃、好ましくは２８０℃〜３２０℃、特に好ましくは２８０℃〜３１０℃であり、かつ圧力は、０．０１〜３ｍｂａｒ、好ましくは０．２〜２ｍｂａｒであり、滞留時間は６０〜１８０分、好ましくは７５〜１５０分である。相対粘度は、想定された用途に必要なレベルに設定され、１．１８〜１．４０、好ましくは１．１８〜１．３６、特に好ましくは１．１８〜１．３４である。
【００７５】
２つのケージ反応器またはディスク反応器の機能は、１つのケージ反応器またはディスク反応器に一体化することもできる。
【００７６】
全ての方法段階からの蒸気は、直接導き出され、回収され、処理される。この方法は、回収された物質の高い純度を得るために、一般的に蒸留によって達成される。これは、例えば、ドイツ特許出願番号10 100 404によって達成される。超高純度な形態で排除されたモノヒドロキシアリール化合物の回収および分離は、経済的および環境的観点から明らかな目標である。モノヒドロキシアリール化合物は、ジフェノールまたは炭酸ジエステルの製造に直接用いることができる。  
【００７７】
ディスク反応器またはケージ反応器は、長い滞留時間で、低減した圧力下で、非常に大きな、持続的に更新する表面を提供することを特徴とする。ディスク反応器またはケージ反応器は、製品の溶融粘度に従った幾何学的形状を有する。好適な例は、DE 44 47 422 C2およびEP A 1 253 163において記載されている反応器、またはWO A 99/28 370において記載されている双軸反応器である。
【００７８】
非常に低い分子量のオリゴカーボネートを含むオリゴカーボネートおよび完成したポリカーボネートは、一般的に、ギアポンプ、多種多様な設計のスクリューまたは特定の設計の容積型ポンプによって運ばれる。
【００７９】
界面法と同じように、分岐形成剤として多官能性化合物を用いることが可能である。
【００８０】
ＤＩＮ  ５１５６２により測定された、本発明の組成物に存在しているポリカーボネートまたはコポリカーボネートの相対溶液粘度は、好ましくは１．１５〜１．３５である。
【００８１】
本発明による組成物に存在しているホモカーボネートまたはコポリカーボネートの重量平均分子量は、好ましくは15000〜40000g/モル、特に好ましくは17000〜36000g/モル、非常に特に好ましくは17000〜34000g/モルであり、ポリカーボネートキャリブレーションに対するＧＰＣによって測定される。
【００８２】
成分Ａのコポリカーボネートおよび／または成分Ａの存在していてもよい追加ホモ−またはコポリカーボネートが、少なくとも部分的に末端基としてフェノールに由来する構造単位および／または４−ｔｅｒｔ−ブチルフェノールに由来する構造単位を含んでなる、コポリカーボネート組成物が特に好ましい。
【００８３】
成分Ｂ
本発明による組成物は、成分Ｂとして少なくとも１種のジグリセロールエステルを含んでなる。種々のカルボン酸に基づいたエステルが好適である。上記エステルは、ジグリセロールの異なる異性体に基づいていてもよい。ジグリセロールのモノエステルだけでなくポリエステルを使用することも可能である。純粋化合物の代わりに混合物を使用することも可能である。  
【００８４】
本発明により使用されたジグリセロールエステルのもととなる(die Basis fur)ジグリセロールの異性体は下記である。：
【化１５】
0006704913.tif 000016
【００８５】
これら式のモノ−またはポリエステル化異性体を、本発明により使用されるジグリセロールエステルとして使用することができる。使用可能な混合物は、ジグリセロール反応物およびそれらに由来するエステル最終生成物、例えば、３４８  ｇ／モル（モノラウリルエステル）または５３０ｇ／モル（ジラウリルエステル）の分子量を有するもの、からなる。
【００８６】
組成物中に本発明により存在しているジグリセロールエステル類は、好ましくは、６〜３０個の炭素原子の鎖長を有する飽和または不飽和モノカルボン酸に由来する。好適なモノカルボン酸は例えば、カプリル酸（Ｃ７Ｈ１５ＣＯＯＨ、オクタン酸）、カプリン酸（Ｃ９Ｈ１９ＣＯＯＨ、デカン酸）、ラウリン酸（Ｃ１１Ｈ２３ＣＯＯＨ、ドデカン酸）、ミリスチン酸（Ｃ１３Ｈ２７ＣＯＯＨ、テトラデカン酸）、パルミチン酸（Ｃ１５Ｈ３１ＣＯＯＨ、ヘキサデカン酸）、マルガリン酸（Ｃ１６Ｈ３３ＣＯＯＨ、ヘプタデカン酸）、ステアリン酸（Ｃ１７Ｈ３５ＣＯＯＨ、オクタデカン酸）、アラキジン酸（Ｃ１９Ｈ３９ＣＯＯＨ、エイコサン酸）、ベヘン酸（Ｃ２１Ｈ４３ＣＯＯＨ、ドコサン酸）、リグノセリン酸（Ｃ２３Ｈ４７ＣＯＯＨ、テトラコサン酸）、パルミトレイン酸（Ｃ１５Ｈ２９ＣＯＯＨ、（９Ｚ）−ヘキサデカ−９−エン酸）、ペトロセリン酸（Ｃ１７Ｈ３３ＣＯＯＨ、（６Ｚ）−オクタデカ−６−エン酸）、（９Ｚ）−オクタデカ−９−エン酸）、エライジン酸（Ｃ１７Ｈ３３ＣＯＯＨ、（９Ｅ）−オクタデカ−９−エン酸）、リノール酸（Ｃ１７Ｈ３１ＣＯＯＨ、（９Ｚ，１２Ｚ）−オクタデカ−９，１２−ジエン酸）、アルファ−およびガンマ−リノレン酸（Ｃ１７Ｈ２９ＣＯＯＨ、（９Ｚ，１２Ｚ，１５Ｚ）−オクタデカ−９，１２，１５−トリエン酸および（６Ｚ，９Ｚ，１２Ｚ）−オクタデカ−６，９，１２−トリエン酸）、アラキドン酸（Ｃ１９Ｈ３１ＣＯＯＨ、（５Ｚ，８Ｚ，１１Ｚ，１４Ｚ）−エイコサ−５，８，１１，１４−テトラエン酸）、ティムノドン酸（Ｃ１９Ｈ２９ＣＯＯＨ、（５Ｚ，８Ｚ，１１Ｚ，１４Ｚ，１７Ｚ）−エイコサ−５，８，１１，１４，１７−ペンタエン酸）  およびセルボン酸（Ｃ２１Ｈ３１ＣＯＯＨ、（４Ｚ，７Ｚ，１０Ｚ，１３Ｚ，１６Ｚ，１９Ｚ）−ドコサ−４，７，１０，１３，１６，１９−ヘキサエン酸）である。特に好ましいのはラウリン酸、パルミチン酸およびステアリン酸である。
【００８７】
好ましい態様では、組成物中に存在しているジグリセロールエステルは、式（Ｉ）の少なくとも１種のエステルである。  
【化１６】
0006704913.tif 000017
［式中、
Ｒ＝ＣＯＣｎＨ２ｎ＋１および／またはＲ＝ＣＯＲ'であり、
Ｒ'は、分岐鎖状アルキル基あるいは分岐鎖状または非分岐鎖状アルケニル基であり、かつＣｎＨ２ｎ＋１は、脂肪族、飽和直鎖状アルキル基である。］
【００８８】
ｎは、好ましくは６−２４からの整数であり、従ってＣｎＨ２ｎ＋１  の例は、ｎ−ヘキシル、ｎ−ヘプチル、ｎ−オクチル、ｎ−ノニル、ｎ−デシル、ｎ−ドデシル、ｎ−トリデシル、ｎ−テトラデシル、ｎ−ヘキサデシルまたはｎ−オクタデシルである。より好ましくはｎ＝８  〜１８、特に好ましくは１０〜１６、非常に特に好ましくは１２（混合物中で主成分として特に好ましい、３４８ｇ／モルの分子量を有するモノラウリン酸ジグリセロール異性体）である。上記エステル部分が、ジグリセロールのその他の異性体の場合においても存在している場合が本発明において好ましい。
【００８９】
従って、種々のジグリセロールエステルの混合物も考慮し得る。
【００９０】
好ましく使用したジグリセロールエステルは、少なくとも６、特に好ましくは  ６〜１２のＨＬＢ値を有し、ＨＬＢ値は、「親水−新油バランス」と定義され、グリフィン方式（Methode nach Griffin）により下記のとおり計算される：  
ＨＬＢ＝２０×（１−Ｍ親油性／Ｍ）、
［式中、
Ｍ親油性  は、ジグリセロールエステルの親油性割合のモル質量であり、かつ
Ｍは、ジグリセロールエステルのモル質量である］。
【００９１】
ジグリセロールエステルの量は、０．０５〜３．０重量％、好ましくは０．１０〜２．０重量％、特に好ましくは０．１５〜１．５０重量％、および非常に特に好ましくは０．２０〜１．０重量％である。
【００９２】
成分Ｃ
本発明は、さらに、成分ＡおよびＢおよび場合により成分Ｃとして、慣例的な量での、充填剤、カーボンブラック、紫外線安定剤、ＩＲ吸収剤、熱安定剤、  静電気防止剤および顔料、着色料等のこれら熱可塑性物質に慣例的な追加物質の群から選択される少なくとも１種の追加物質を含んでなる組成物を提供する。場合により、スルホン酸塩、ＰＴＦＥ  ポリマー／ＰＴＦＥ  コポリマー、臭素化オリゴカーボネート、またはオリゴホスフェートおよびホスファゼン（例えば、アルキルおよびアリールホスファイト、ホスフェート、ホスファン、低分子量カルボン酸エステル、ハロゲン化合物、塩、チョーク、タルク、熱伝導性または導電性カーボンブラックまたは黒鉛、石英／石英粉末、ガラス繊維および炭素繊維、顔料または線熱膨張（ＣＬＴＥ）の係数を減少させるためのその他の添加剤ならびにそれらの組み合わせ等の外部的な離型剤、流れ調節剤および／または難燃剤を添加することにより、離型特性、流動特性および／または難燃性を改善することも可能である。このような化合物は、例えばＷＯ  ９９／５５７７２，ｐ．１５−２５にて、および“Plastics Additives”, R. Gaechter and H. Mueller, Hanser Publishers 1983）にて記載されている。
【００９３】
無機添加物質（例えば、１種以上の充填剤）が、組成物中に存在している場合、有機および無機の添加物質の総量は、最大３０重量％となり得る（組成物全体に対して）。
【００９４】
組成物は、通常０〜５．０重量％、好ましくは０〜２．５０重量％、特に好ましくは０〜１．６０重量％、非常に特に好ましくは０．０３〜１．５０重量％、非常に特に好ましくは０．０２〜１．０重量％（組成物全体に対して）の有機添加物質を含んでなる。
【００９５】
本発明による組成物中に場合により添加される離型剤は、好ましくは、テトラステアリン酸ペンタエリトリトール、モノステアリン酸グリセロールおよび長鎖脂肪酸エステル類（例えば、ステアリン酸ステアリルおよびステアリン酸プロパンジオール）およびそれらの混合物からなる群から選択される。離型剤は、成分Ａ、ＢおよびＣの総重量に対して、好ましくは０．０５重量％〜２．００重量％の量で、好ましくは０．１重量％〜１．０重量％の量で、特に好ましくは０．１５重量％〜０．６０重量％の量で、かつ非常に特に好ましくは０．２０重量％〜０．５０重量％の量で使用される。
【００９６】
好適な添加物質は、例えば、"Additives for Plastics Handbook, John Murphy, Elsevier, Oxford 1999"にて、 "Plastics Additives Handbook, Hans Zweifel, Hanser, Munich 2001"にて記載されている。
【００９７】
好適な酸化防止剤／熱安定剤は、例えば以下である：
アルキル化モノフェノール、アルキルチオメチルフェノール、ハイドロキノンおよびアルキル化ハイドロキノン、トコフェロール、水酸化チオジフェニルエーテル、アルキリデンビスフェノール、Ｏ−、Ｎ−およびＳ−ベンジル化合物、ヒドロキシベンジル化マロネート、芳香族ヒドロキシベンジル化合物、トリアジン化合物、アシルアミノフェノール、β−（３，５−ジ−ｔｅｒｔ−ブチル−４−ヒドロキシフェニル）  プロピオン酸のエステル、β−（５−ｔｅｒｔ−ブチル−４−ヒドロキシ−３−メチルフェニル）プロピオン酸のエステル、β−（３，５−ジシクロヘキシル−４−ヒドロキシフェニル）プロピオン酸のエステル、３，５−ジ−ｔｅｒｔ−ブチル−４−ヒドロキシフェニル酢酸のエステル、β−（３，５−ジ−ｔｅｒｔ−ブチル−４−ヒドロキシフェニル）プロピオン酸のアミド、好適なチオ共力剤、二次酸化防止剤、ホスファイトおよびホスフィナイト（Phosphonite）、ベンゾフラノン（Benzofuranone）およびインドリノン。
【００９８】
好ましく好適な熱安定剤は、亜リン酸トリス（２，４−ジ−ｔｅｒｔ−ブチルフェニル）(Irgafos 168)、テトラキス（２，４−ジ−ｔｅｒｔ−ブチルフェニル）−［１，１−ビフェニル］−４，４'−ジイルビスホスフィナイト、リン酸トリイソオクチル（Triisoctylphosphat）（ＴＯＦ）、プロピオン酸オクタデシル−３−（３，５−ジ−ｔｅｒｔ−ブチル−４−ヒドロキシフェニル）（Irganox 1076）、ジホスホン酸ビス（２，４−ジクミルフェニル）ペンタエリトリトール（Doverphos S-9228）、ジホスホン酸ビス（２，６−ジ−ｔｅｒｔ−ブチル−４−メチルフェニル）ペンタエリトリトール（ADK STAB PEP-36）およびトリフェニルホスフィン（ＴＰＰ）である。当該熱安定剤は、単独または混合物（例えば、Irganox B900またはDoverphos S-9228とIrganox B900/Irganox 1076あるいはトリフェニルホスフィン  （ＴＰＰ）とリン酸トリイソオクチル（Triisoctylphosphat）（ＴＯＦ）) で使用される。熱安定剤は、成分Ａ、ＢおよびＣの総重量に対して、好ましくは０．００５重量％〜２．００重量％の量で、好ましくは０．０１重量％〜１．０重量％の量で、特に好ましくは０．０１５重量％〜０．６０重量％の量で、かつ非常に特に好ましくは０．０２重量％〜０．５０重量％の量で使用される。
【００９９】
重金属および微量のアルカリの中性化のための好適な錯化剤は、ｏ／ｍ−リン酸、完全または部分的にエステル化したリン酸塩または亜リン酸塩である。
【０１００】
好適な光安定剤（紫外線吸収剤）は、２−（２'−ヒドロキシフェニル）ベンゾトリアゾール、２−ヒドロキシベンゾフェノン、置換および未置換の安息香酸のエステル、アクリレート、立体障害のアミン、オキサミドおよび２−（ヒドロキシフェニル）−１，３，５−トリアジン／置換されたヒドロキシアルコキシフェニル、１，３，５−トリアゾール、好ましくは、置換されたベンゾトリアゾール（例えば、２−（２'−ヒドロキシ−５'−メチル−フェニル）ベンゾトリアゾール、２−（２'−ヒドロキシ−３'，５'−ジ−ｔ−ブチルフェニル）ベンゾトリアゾール、２−（２'−ヒドロキシ−３'−ｔｅｒｔ．−ブチル−５'−メチルフェニル）−５−クロロベンゾトリアゾール、２−（２'−ヒドロキシ−３'，５'−ｔｅｒｔ．−ブチルフェニル）−５−クロロ−ベンゾトリアゾール、２−（２'−ヒドロキシ−５'−ｔｅｒｔ．−オクチルフェニル）ベンゾトリアゾール、２−（２'−ヒドロキシ−３'，５'−ジ−ｔｅｒｔ．−アミルフェニル）ベンゾトリアゾール、２−［２'−ヒドロキシ−３'−（３”，４”，５”，６”−テトラヒドロフタルイミドエチル）−５'−メチルフェニル］−ベンゾトリアゾールおよび２，２'−メチレンビス［４−（１，１，３，３−テトラメチルブチル）−６−（２Ｈ−ベンゾトリアゾール−２−イル）フェノール］である。
【０１０１】
さらに好適な紫外線安定剤は、ベンゾトリアゾール(例えば、BASFからのTinuvins)、トリアジン（ BASFからのTinuvin 1600)、 ベンゾフェノン(BASFからのUvinuls)、シアノアクリレート（BASFからのUvinuls）、桂皮エステルおよびオキサルアニリド（Oxalanilide）、ならびにこれら紫外線安定剤の混合物からなる群から選択される。 
【０１０２】
紫外線安定剤は、成形材料に対して０．０１重量％〜２．０重量％の量で、好ましくは０．０５重量％〜１．００重量％の量で、特に好ましくは０．０８重量％〜０．５重量％の量で、かつ組成物全体に対して非常に特に好ましくは０．１重量％〜０．４重量％の量で使用される。
【０１０３】
ガンマ線による損傷に対抗するために、ポリプロピレングリコールを、単独または、例えば、安定化剤としてスルホンまたはスルホンアミドとの組み合わせで用いることができる。
【０１０４】
これらおよび他の安定化剤を、個別にまたは組み合わせで用いることができ、言及された形態において、ポリマーに添加することができる。
【０１０５】
好適な難燃添加剤は、リン酸エステル、即ち、リン酸トリフェニル、二リン酸レゾルシノール、臭素化リン酸エステル、臭素化オリゴカーボネートおよび臭素化ポリカーボネート等の臭素化化合物、好ましくはフッ素化有機スルホン酸の塩である。
【０１０６】
好適な衝撃改質剤はグラフトした(aufgepfropftem)スチレン−アクリロニトリルまたはメチルメタクリル酸を有するブタジエンゴム、グラフトした無水マレイン酸を有するエチレン−プロピレンゴム、グラフトしたメチルメタクリル酸またはスチレン−アクリロニトリルを有するエチルアクリレートゴムおよびエチルアクリレートゴム、グラフトしたメチルメタクリル酸またはスチレン−アクリロニトリルを有する相互貫入のシロキサンおよびアクリル酸のネットワークである。
【０１０７】
また、有機染料または有機顔料または無機顔料、カーボンブラック、ＩＲ吸収剤等の着色料を、個別に、または混合物中に、さもなければ安定化剤、ガラス繊維、（中空）ガラス玉、無機充填剤（例えば、二酸化チタン、タルク、ケイ酸塩または硫酸バリウム）と組合せて添加することが可能である。
【０１０８】
特に好ましい態様において、本発明による組成物は、成分Ａ、ＢおよびＣの総量に対して、好ましくは、０．２重量％から２．０重量％の総量の、熱安定剤、離型剤および紫外線吸収剤からなる群から選択される、少なくとも１種の追加物質を含んでなる。特に好ましいのは熱安定剤である。
【０１０９】
好ましい態様において、本発明による組成物は、追加物質として少なくとも１種の充填剤を含んでなる。
【０１１０】
さらに好ましい態様において、本発明による組成物は、０．００２〜０．２重量％の熱安定剤、０．０１重量％〜１．００重量％の紫外線安定剤および０．０５重量％〜２．００重量％の離型剤を含んでなる。
【０１１１】
本発明によるコポリカーボネート組成物は、２８０℃〜３６０℃の温度で、慣例的機械（例えば、多軸押出機）で、化合によって、場合により添加剤およびその他の追加材料と併せて製造される。
【０１１２】
本発明によるコポリカーボネート組成物は、標準的機械（例えば、押出機または射出成型機）にて慣例的方法で加工して任意の成形した品物／成形品を得ることができ、フィルムまたはシートまたはボトルを得ることができる。
【０１１３】
場合により他の熱可塑性物および／または慣習的添加剤とブレンドされた、本発明によるコポリカーボネート組成物は、任意の所望する成形品／成形押出物を形成するために用いることができ、既に公知のポリカーボネート、ポリエステルカーボネートおよびポリエステルが使用されているどんな場面でも用いることができる。即ち、
１．建物、乗り物および航空機の多くの分野で必要とされていることが公知である安全ガラスおよびヘルメットシールド用の安全ガラス。
２．フィルムおよびフィルム積層体の製造。
３．自動車用ヘッドライト、ベゼル、ウィンカー、反射鏡。
４．照明用の、ガラス繊維を含有する透明プラスチックとして。硫酸バリウム、二酸化チタンおよび／または酸化ジルコニウムを有する透明プラスチック、または高反射の不透明な組成物およびそれらから製造された部品として。
５．精密射出成形品（例えば、レンズ、コリメータ、レンズホルダー、導光要素およびＬＥＤ用途）の製造のため。
６．導電体およびプラグハウジングおよびプラグコネクター用の電気絶縁体として。
７．電化製品用ハウジング。
８．保護眼鏡、接眼レンズ。
９．医療用途、医療機器用、例えば、酸素供給器、透析装置（中空糸型透析器）、３方タップ、ホース連結管、血液フィルタ、注射システム、吸入器、アンプル。
１０．シートおよびフィルム等の押し出された成形品。
１１．ＬＥＤ用途（ソケット、反射体、放熱板）。
１２．化合物の原料として、あるいはブレンドパートナーまたはブレンド組成物中の成分およびそれらから製造された部品として。
【０１１４】
この用途は同様に、本発明によるコポリカーボネート組成物から作成された、化合物、ブレンド、成形品、押出物、フィルムおよびフィルム積層体、同様に、本発明によるコポリカーボネート組成物から作成された共押出層を含んでなる、成形品、押出物およびフィルムを提供する。
【０１１５】
本発明による組成物が、そのジグリセロールエステルの含有量が理由で、格別の機械的特性、レオロジー特性および光学特性を示すことは特別な特徴である。
【０１１６】
従って、本発明は、コポリカーボネートを含んでなる組成物あるいはコポリカーボネートと追加ホモ−またはコポリカーボネート（成分Ａ）および場合により１種以上の添加物質（成分Ｃ）とのブレンドの破断伸びを改善し、および／または黄色指数を減少させるための、上記の１種以上のジグリセロールエステルの使用も提供する。
【０１１７】
本発明による組成物の上記の態様は、−適用可能であるならば−本発明による使用にも適用される。
【０１１８】
以下の例は、本発明を例証することを意図し、当該発明を制限することはない。
【実施例】
【０１１９】
実施例：
使用原料：
成分Ａは、ＰＣ１とＰＣ２（例１−３）、コポリカーボネートＰＣ３またはＰＣ４（例４〜９）あるいはコポリカーボネートＰＣ５〜ＰＣ１１の１つ（表７、例１０〜３０を参照）とのブレンドである。
ＰＣ１は、１８ｃｍ３／１０分のＭＶＲ（３３０℃／２．１６ｋｇ）および１８３℃の軟化温度（ＶＳＴ／Ｂ  １２０）を有する、ビスフェノールＡおよびビスフェノールＴＭＣに基づいた市販のコポリカーボネート（Bayer MaterialScience AG からのApec 1895）である。  
ＰＣ２は、６ｃｍ３／１０分（３００℃／１．２ｋｇ）のＭＶＲを有する、ビスフェノールＡに基づいたポリカーボネート粉末である。成分Ｂの混和（計測）を改善するために使用した。
ＰＣ３  Lexan XHT2141; ４３ｃｍ３／１０分（３３０℃、２．１６ｋｇ）のＭＶＲを有する、Sabic Innovative Plasticsからの、ビスフェノールＡおよび式中Ｒ３＝フェニルである式（Ｉｂ'）のビスフェノールに基づいた高熱コポリカーボネート。
ＰＣ４  Lexan XHT4143；Sabic Innovative Plasticsからの、ビスフェノールＡおよび式中Ｒ３＝フェニルである式（Ｉｂ'）のビスフェノールに基づいた紫外線安定的高熱コポリカーボネート。
成分Ｂ  Riken Vitaminからの Poem DL-100 (モノラウリン酸ジグリセロール、ＨＬＢ＝９）。
成分Ｃ  Lanxess AGからのリン酸トリイソオクチル（ＴＯＦ）。  
【０１２０】
Ｒ３＝メチルである式（１ｂ'）のビスフェノールの合成：
【化１７】
0006704913.tif 000018
フランジ反応器に、２ｋｇ（２０．２モル）の  Ｎ−メチルピロリドン（ＮＭＰ）および１２７３．３ｇ（４モル）のフェノールフタレインの溶液を始めに充填した。撹拌しながら、２リットルの水および次いで１８  モルの４０％メチルアミン水溶液を添加した。反応溶液はメチルアミンを添加したことで紫色に変化した。次いでドライアイス冷却器を用いて混合物を８２℃でさらに８時間撹拌した。これは、反応バッチの色の暗い黄色への変化を引き起こす。一度反応が終了すると、反応バッチを撹拌しながら滴下漏斗によって塩酸で酸性化した水の貯蓄槽内へ沈殿させた。
【０１２１】
沈殿した白色反応生成物を２リットルの水でスラリー状にし、次いでＧ３フリットを用いて吸い出した。得られた粗製生成物を３．５リットルの希釈水酸化ナトリウム溶液（１６モル）に再溶解させ、塩酸で酸性化した水の貯蓄槽内で沈殿させた。再沈殿した粗製生成物を２リットルの水で繰り返しスラリー状にし、次いで毎回吸い出した。この洗浄手順を洗浄水の伝導率が１５μＳ未満となるまで繰り返した。
【０１２２】
このようにして得られた生成物を９０℃で真空乾燥室にて恒量に乾燥させた。
【０１２３】
実験を４回繰り返した後、各場合において下記の収量を得た：
１ａ）９５０ｇの白色固体  
１ｂ）８９０ｇの白色固体  
１ｃ）１１２０ｇの白色固体  
１ｄ）１０５０ｇの白色固体  
（溶融点２６４℃）
得られたビスフェノールの特徴化は、１Ｈ−ＮＭＲ分光法により達成した。
【０１２４】
Ｒ３＝メチルである式（１ｂ'）のビスフェノールおよびビスフェノールＡに基づいたコポリカーボネートの合成：
５３２．０１ｇ（１．６０５５モル）のビスフェノールＡ（ＢＰＡ）、例１からの２６０１．３６ｇ（１１．３９モル）のビスフェノール、連鎖停止剤として９３．７４ｇ（０．６２４モル、ジフェノールに対して４．８モル％）のｐ−ｔｅｒｔ．−ブチルフェノール（ＢＵＰ）および２５．９リットルの水中１１９６ｇ（２９．９モル）の水酸化ナトリウムの窒素不活性化溶液に、１１．７９リットルの塩化メチレンおよび１４．１リットルのクロロベンゼンを添加した。１２．５〜１３．５のｐＨおよび２０℃にて、２．０５７ｋｇ（２０．８モル）のホスゲンを注入した。ｐＨが１２．５未満に落ち込むことを防ぐために、ホスゲン化の間、３０％水酸化ナトリウム溶液を添加した。一度ホスゲン化が完了し、かつ窒素でのパージ後に、混合物をさらに３０分間撹拌し、次いで、触媒として１４．７ｇ（０．１３モル、ジフェノールに対して１モル％）のＮ−エチルピペリジンを添加し、混合物をさらに１時間撹拌した。水相を除去し、リン酸と酸性化した後に有機相を、塩が含まれなくなるまで分離器を用いて数回水で洗浄した。有機相を分離し、塩化メチレンがクロロベンゼンと置き換えられる溶媒交換に供した。次いで、クロロベンゼン中の濃縮コポリカーボネート溶液から通期式押出機を用いて溶媒を除いた。得られたポリカーボネートメルト押出物を水浴で冷却し、引出し、最後にペレット化した。透明ポリカーボネートペレットが得られた。
【０１２５】
コポリカーボネートＰＣ５〜ＰＣ１１の合成
コポリカーボネートＰＣ５〜ＰＣ１１を、Ｒ３＝メチルである式（１ｂ'）のビスフェノールおよびビスフェノールＡに基づいたコポリカーボネートを製造するための前手順によって製造した（化学量論については表７を参照のこと）。
【０１２６】
例１〜３のコポリカーボネート組成物の合成
３００℃にて二軸押出機で、表１に示された処方に従い、原料ＰＣ１およびＰＣ２に基づいた例１〜３のコポリカーボネート組成物、同様に成分Ｂおよび成分Ｃを混合した。このように得られたポリマー組成物をペレット化し、ポリマーの物理的評価のために準備した。
【０１２７】
例４〜３０のコポリカーボネート組成物の合成
例４〜３０のポリカーボネート組成物を既述した原料に基づき、DSM Miniextruder にて製造した。溶融温度は３３０℃であった。このように得られたポリマー組成物をペレット化し、ポリマーの物理的評価のために準備した。
【０１２８】
本発明による成形材料の特徴化（試験方法）：
本発明による成形材料の特徴化（試験方法）：メルトボリュームフローレート（ＭＶＲ）を、RoellからのZwick 4106機器を用いてＩＳＯ  １１３３（３３０℃の試験温度、質量２．１６ｋｇにて）に従い測定した。
【０１２９】
ビカット軟化温度ＶＳＴ／Ｂ１２０を、Coesfeld MaterialtestからのCoesfeld Eco 2920機器で、５０Ｎラム負荷および５０℃／時または１２０℃／時の加熱率にて、８０ｍｍ×１０ｍｍ×４ｍｍの試験試料に対して、ＩＳＯ  ３０６に従い、熱変形耐性の基準として測定した。
【０１３０】
黄色指数（Ｙ．Ｉ．）を、４ｍｍのシート厚さを有する試料プレートに対してＡＳＴＭ  Ｅ  ３１３（観察角（Beobachter）：１０°／光タイプ：Ｄ６５）により測定した。
【０１３１】
シャルピー衝撃耐性を、８０ｍｍ×１０ｍｍ×３ｍｍの片面ゲート射出成形試験バーに対してＩＳＯ  ７３９１／１７９ｅＵに従い、室温で測定した。
【０１３２】
シャルピーノッチ付き衝撃耐性を、８０ｍｍ×１０ｍｍ×３ｍｍの片面ゲート射出成形試験バーに対してＩＳＯ  ７３９１／１７９ｅＡに従い、室温で測定した。
【０１３３】
レオロジー試験を、ＣＰ２５計測コーン付きのコーン−アンド−プレート流量計で、かつ以下の条件にて行った。：
試験方法：振動−コーンおよびプレート
周波数：７５〜０．０８  Ｈｚ＝４７１〜０．５［１／ｓ］の角周波数
変形：１０％−２０測定地点
温度：３００℃、２８０℃および２６０℃、＋−０．３℃
【０１３４】
弾性係数を、８０×１０×４ｍｍのコア測定を有する片面ゲート射出成形ショルダーバーに対して、ＩＳＯ  ５２７に従い測定した。
【０１３５】
【表１】
0006704913.tif 000019
【０１３６】
【表２】
0006704913.tif 000020
0006704913.tif 000021
【０１３７】
実質的に同一のビカット温度について、本発明の例２および３は顕著により高いＭＶＲ値を示し、それはメルトの改善した流動性を指示している。
【０１３８】
改善した流動性能は、３００℃〜３６０℃の全体の工業加工範囲にわたる全ての剪断率について実証可能である。
【０１３９】
【表３】
0006704913.tif 000022
【０１４０】
全ての場合において、本発明の例２および３は、比較例１より低い黄色指数（Ｙ．Ｉ．）とともに、比較例１より高い透過率を示した。
【０１４１】
【表４】
0006704913.tif 000023
【０１４２】
衝撃耐性の実質的に同一の挙動について、本発明の例２および３は、比較例１のものより一貫して改善した機械的特性を示す。
【０１４３】
【表５】
0006704913.tif 000024
【０１４４】
【表６】
0006704913.tif 000025
0006704913.tif 000026
0006704913.tif 000027
【０１４５】
表６は、本発明の例５、６および９と比較して、流動助剤を含まない比較例４および７は、３つの測定温度にてより高い溶融粘度を示し、故により劣った流動性を有していることを示す。
【０１４６】
【表７】
0006704913.tif 000028
【０１４７】
【表８】
0006704913.tif 000029
0006704913.tif 000030
【０１４８】
【表９】
0006704913.tif 000031
0006704913.tif 000032
0006704913.tif 000033
0006704913.tif 000034
0006704913.tif 000035
0006704913.tif 000036
0006704913.tif 000037
0006704913.tif 000038
0006704913.tif 000039
0006704913.tif 000040
【０１４９】
表９は、本発明の例１１〜１２、１４〜１５、１７〜１８、２０〜２１、２３〜２４、２６〜２７および２９〜３０と比較して、ジグリセロールエステルを含まない比較例１０、１３、１６、１９、２２、２５および２８は各場合において、３つの測定温度にて表の中でより高い溶融粘度を示し、故により劣った流動性を有することを示す。